(57)【要約】【課題】  塗膜面の法線に対して、光の入射角を変化させた時に、無彩色の塗膜から鮮やかな有彩色の塗膜へと劇的な変化する塗膜を形成することができる塗料組成物を提供する。【解決手段】  （Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物であって、該塗料組成物を塗装して得られる塗膜のフェイスアングルにおける（Ａ）成分の干渉色と（Ｂ）成分の干渉色が補色関係にあり、該塗料組成物を塗装して得られる塗膜の観察角度をフェイスアングルからグレイジングアングルへと変化させたときに該塗膜の色が無彩色から有彩色に変化する塗料組成物。【選択図】  なし【特許請求の範囲】
【請求項１】
（Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物であって、該塗料組成物を塗装して得られる塗膜のフェイスアングルにおける（Ａ）成分の干渉色と（Ｂ）成分の干渉色が補色関係にあり、該塗料組成物を塗装して得られる塗膜の観察角度をフェイスアングルからグレイジングアングルへと変化させたときに該塗膜の色が無彩色から有彩色に変化することを特徴とする塗料組成物（ここで、フェイスアングルとは、光源の入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍である観察角度のことを指す。）。
【請求項２】
（Ａ）角度依存性の干渉効果を有する光輝材が、金属酸化物被覆シリカフレーク、及び／又は干渉アルミニウムである請求項１に記載の塗料組成物。
【請求項３】
前記塗料組成物が、さらに（Ｃ）黒色顔料を含有する請求項１又は２に記載の塗料組成物。
【請求項４】
（Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物を塗装して塗膜を形成する方法において、該塗料組成物を塗装して得られる塗膜のフェイスアングルにおける（Ａ）成分の干渉色と（Ｂ）成分の干渉色を補色関係にすることにより、該塗料組成物を塗装して得られる塗膜の観察角度をフェイスアングルからグレイジングアングルへと変化させたときに該塗膜の色が無彩色から有彩色に変化する塗膜を形成することを特徴とする塗膜形成方法（ここで、フェイスアングルとは、光源の入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍である観察角度のことを指す。）
【請求項５】
請求項１〜３のいずれかに記載の塗料組成物をベースコート塗料として塗装してベースコート塗膜を形成し、該ベースコート塗膜の上にクリヤー塗料を塗装してクリヤー塗膜を形成することを特徴とする塗膜形成方法。                
【請求項６】
第１ベースコート塗料を塗装して第1ベースコート塗膜を形成し、該第１ベースコート塗膜の上に、請求項１〜３のいずれかに記載の塗料組成物を第２ベースコート塗料として塗装して第２ベースコート塗膜を形成し、さらに、該第２ベースコート塗膜の上に、クリヤー塗料を塗装してクリヤーコート塗膜を形成することを特徴とする塗膜形成方法。
【請求項７】
請求項４〜６のいずれかに記載の塗膜形成方法により得られる塗膜。
【発明の詳細な説明】
【技術分野】
【０００１】
本発明は、塗膜面の法線に対して、光の入射角を変化させた時に、無彩色の塗膜から鮮やかな有彩色の塗膜へと劇的な変化する塗膜を形成することができる塗料組成物に関するものである。
【背景技術】
【０００２】
従来、角度依存性の干渉効果を持つ光輝材を含有する塗料を使用した場合、形成される塗膜の観察角度をフェイスアングルからグレイジングアングルへと変化させることによって得られる正反射光の干渉色相の変化は有彩色から異なった色相の有彩色への変化のみであり、フェイスアングルにおいて無彩色となり、かつグレイジングアングルにおいて有彩色に変化するような効果は得られなかった。
【０００３】
たとえば、見る角度により異なる発色を呈する、落ち着きのある２色性を可能にした２色性塗料組成物として、（１）ビヒクル、（２）金属酸化物被覆シリカフレーク顔料、更に必要に応じて（３）光輝性顔料及び／又は着色顔料を含有する２色性塗料組成物が知られている（特許文献１参照）。しかしながら、塗装後の塗膜を見る俯瞰角度を、フェイスアングルであるほぼ真上９０度から、グレイジングアングルとなる１５度程度に移動させたときに、無彩色から有彩色へと変化する効果は得られなかった。
【０００４】
また、塗膜を見る角度によって３色性の意匠を発現可能な光輝性塗料組成物として、ビヒクルおよび２種以上の干渉光輝性顔料を含有するクリヤー塗料組成物であって、上記２種以上の干渉光輝性顔料の中のある一種が（ａ）平均粒径５〜１０μｍの干渉光輝性顔料、および他の一種が（ｂ）平均粒径１０〜３０μｍで、かつ（ａ）の干渉光輝性顔料と非同系の干渉色を発現する干渉光輝性顔料であり、（ｃ）｛（ｂ）の干渉光輝性顔料の平均粒径−（ａ）の干渉光輝性顔料の平均粒径＝１０〜２５μｍ｝の関係にある光輝性塗料組成物が知られている（特許文献２参照）。しかしながら、この光輝性塗料組成物から形成される塗膜は、見る角度によって色は異なるが、ハイライトの彩度のほうがシェードの彩度より高く、フェイスアングルにおいては無彩色となり、グレイジングアングルにおいては有彩色となるような効果は得られなかった。
【０００５】
また、色域の選択度が高い着色光輝性顔料と他の光輝性顔料との相乗効果により、シェード部での白ボケの少ない深み感とハイライト部での高彩度感を呈する塗膜を得ることができるものとして、（ａ）薄片状基材の表面全体が実質的に、珪素酸化物を主成分とするマトリックス中に着色顔料を分散させた層によって被覆されている第１光輝性顔料、（ｂ）前記第１光輝性顔料と異なる光輝性顔料からなる第２光輝性顔料、および（ｃ）ビヒクルを含有する光輝性塗料組成物であって、第１光輝性顔料と前記第２光輝性顔料との総含有量が、顔料質量含有量（ＰＷＣ）で、１〜３０％である光輝性塗料組成物が知られている（特許文献３参照）。しかしながら、この光輝性塗料組成物から形成される塗膜は、ハイライトでは高彩度でシェードでは彩度が低く、フェイスアングルにおいては無彩色となり、グレイジングアングルにおいては有彩色となるような効果は得られなかった。また、グレイジングアングルにおける塗膜の色が黒い深みのある無彩色であり、フェイスアングルからみたときの色が有彩色であり、本願発明者が目指している新規な意匠とは異なるものであった。
【０００６】
また、干渉マイカ顔料含有塗膜に起こる、シェード位置から見た場合に底色が白くなる（無色化する）現象を二酸化チタンコートシリカフレークを用いることで抑制し、透明感に優れた積層パール塗膜を得る方法として、下塗り塗膜及び中塗り塗膜が形成された基材上にマイカベース塗膜を形成する工程；マイカベース塗膜を硬化させないでその上にクリヤー塗膜を形成する工程；及び加熱することによりマイカベース塗膜及びクリヤー塗膜を硬化させる工程；を包含する積層パール塗膜の形成方法において、該マイカベース塗膜を形成するマイカベース塗料が、二酸化チタンコートシリカフレークを、顔料質量含有量（ＰＷＣ）１〜１８％の範囲でを含有し、且つ、該積層パール塗膜の明度がＬ値で０〜３０であることを特徴とする積層パール塗膜の形成方法が知られている（特許文献４参照）。しかしながら、この積層パール塗膜は、ハイライトでは高彩度でシェードでは彩度が低く、フェイスアングルにおいては無彩色となり、グレイジングアングルにおいては有彩色となるような効果は得られなかった。また、また、グレイジングアングルにおける塗膜の色が黒い深みのある無彩色であり、フェイスアングルからみたときの色が有彩色であって、本願発明者が目指している新規な意匠とは異なるものであった。
【０００７】
また、シェード部で高彩度感が得られ、ハイライト部とシェード部とで干渉色の色差が強調され、多色性のある意匠を発現可能な、より高級感のある光輝感を得る塗膜を形成することができる光輝性塗料組成物として、ビヒクル、干渉光輝性顔料および複合酸化物焼成顔料を含有する塗料組成物であって、前記干渉光輝性顔料の干渉色色相をマンセル表示系における色相０とし、マンセル色相環１００に対し、左廻り＋５０、右廻り−５０で表示した際に、複合酸化物焼成顔料の干渉色色相Ｈが、＋３０〜＋５０、または−３０〜−５０の色相範囲にある光輝性塗料組成物が知られている（特許文献５参照）。しかしながら、干渉光輝性顔料に着色顔料を加えることにより、形成される塗膜は、フェイスアングルにおける色は光輝性顔料よりも着色力の高い着色顔料の色相に大きく影響されて有彩色となり、フェイスアングルにおいては無彩色でグレイジングアングルにおいては有彩色となるような効果は得られなかった。
【０００８】
また、顔料の補色関係を利用した意匠性メタリック塗料として、(Ａ)皮膜形成バインダー１００重量部に対し、(Ｂ)メタリック粉末０．１〜１５重量部、(Ｃ)フタロシアニン系、ペリレン系、インダンスロン系、アゾメチン系、ベンズイミダゾロン系、キナクリドン系、アンスラキノン系、ジケトピロロピロール系及びジオキサジン系から選ばれる一次粒径０．０１〜０．２μｍの第１の着色顔料０．１〜１０重量部、並びに(Ｄ)ジケトピロロピロール系、キナクリドン系、ピラゾロン系、ナフトールＡＳ系、酸化鉄系及び複合金属酸化物系から選ばれる一次粒径０．１〜２μｍの第２の着色顔料０．５〜５０重量部を含有し、顔料(Ｃ)の一次粒径は顔料(Ｄ)より相対的に小さく、かつ顔料(Ｃ)と顔料(Ｄ)が補色の関係にある塗料組成物が知られている（特許文献６参照）。しかし、この塗料組成物から形成される塗膜は、フェイスアングルにおいては無彩色でグレイジングアングルにおいては有彩色となるような効果は得られなかった。
【先行技術文献】
【特許文献】
【０００９】
【特許文献１】特開２０００−０８６９４３号公報
【特許文献２】特開２００３−０７３６２０号公報
【特許文献３】特開２００５−１２６４６７号公報
【特許文献４】特開２００１−３２７９１５号公報
【特許文献５】特開２００２−１２１４９４号公報
【特許文献６】特開平９−２３５４９２号公報
【非特許文献】
【００１０】
【非特許文献１】Raimund Schmid et.al “European Coatings Journal” (7-8) P 702-705(1997)
【発明の概要】
【発明が解決しようとする課題】
【００１１】
光輝性顔料の組合せによる相乗効果によって、角度依存性があり、かつ、高い彩度を有する塗膜を形成できる塗料組成物は知られていたが、塗膜の観察角度をフェイスアングルからグレイジングアングルへと変化させることにより連続的に色相が変化し、かつフェイスアングルにおいては無彩色でグレイジングアングルにおいては有彩色となるような塗膜を形成することができる塗料組成物は得られていなかった。
【課題を解決するための手段】
【００１２】
本発明者らは、上記課題を解決するべく、鋭意研究を重ねた結果、（Ａ）角度依存性の干渉効果を有する光輝材と（Ｂ）金属酸化物被覆マイカ及び／又は金属酸化物被覆アルミナフレークを特定割合で含有させ、塗膜のフェイスアングルにおける（Ａ）成分の干渉色と（Ｂ）成分の干渉色を補色関係にすることにより、課題を解決できることを見出し、本発明を完成するに至った。
【００１３】
すなわち、本発明は、（Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物であって、塗膜のフェイスアングルにおける（Ａ）成分の干渉色と（Ｂ）成分の干渉色が補色関係にあり、該塗料組成物を塗装して得られる塗膜の観察角度をフェイスアングルからグレイジングアングルへと変化させたときに該塗膜の色が無彩色から有彩色に変化することを特徴とする塗料組成物（ここで、フェイスアングルとは、光源の入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍である観察角度のことを指す。）を提供する。また、本発明は、上記塗料組成物において、（Ａ）角度依存性の干渉効果を有する光輝材が、金属酸化物被覆シリカフレーク、及び／又は干渉アルミニウムである塗料組成物を提供する。
また、本発明は、上記塗料組成物において、前記塗料組成物が、さらに（Ｃ）黒色顔料を含有する塗料組成物を提供する。
【００１４】
また、本発明は、（Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物を塗装して塗膜を形成する方法において、塗膜のフェイスアングルにおける（Ａ）成分の干渉色と（Ｂ）成分の干渉色を補色関係にすることにより、該塗料組成物を塗装して得られる塗膜の観察角度をフェイスアングルからグレイジングアングルへと変化させたときに該塗膜の色が無彩色から有彩色に変化する塗膜を形成することを特徴とする塗膜形成方法（ここで、フェイスアングルとは、光源の入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍である観察角度のことを指す。）を提供する。
また、本発明は、上記塗料組成物をベースコート塗料として塗装してベースコート塗膜を形成し、該ベースコート塗膜の上にクリヤー塗料を塗装してクリヤー塗膜を形成することを特徴とする塗膜形成方法を提供する。
また、本発明は、第１ベースコート塗料を塗装して第1ベースコート塗膜を形成し、該第１ベースコート塗膜の上に、上記塗料組成物を第２ベースコート塗料として塗装して第２ベースコート塗膜を形成し、さらに、該第２ベースコート塗膜の上に、クリヤー塗料を塗装してクリヤーコート塗膜を形成することを特徴とする塗膜形成方法を提供する。
また、本発明は、上記塗膜形成方法により得られる塗膜を提供する。
【発明の効果】
【００１５】
本発明の塗料組成物は、塗膜の観察角度をフェイスアングルからグレイジングアングルへと変化させることにより連続的に色相が変化し、かつフェイスアングルにおいては無彩色でグレイジングアングルにおいては有彩色となるという優れた意匠性を有する塗膜を形成することができる。
【図面の簡単な説明】
【００１６】
【図１】図１はフェイスアングル、グレイジングアングルを示した説明図である。
【図２】図２は本発明の実施例と比較例の「ａｂ色度図」を示した説明図である。
【図３】図３はマンセル表色系の色相環を示したものである。
【発明を実施するための形態】
【００１７】
最初に、本発明に用いる用語の定義について説明する。
正反射角とは、測定塗膜の法線に対して入射光と対称な角度で正反射したときの角度をいう。
補色関係とは、マンセル表色系の色相環において相対する関係にある色相をいう。
より具体的には、色相環１００に対して、（Ａ）成分の干渉色をマンセル表示系における色相０とし、この色相に対して、左廻り＋５０、右廻り−５０で表示した際に、（Ｂ）成分の干渉色が、＋３０〜＋５０、または−３０〜−５０の色相範囲にあることを補色関係という。図3にマンセル表色系の色相環を示す。
また、本発明に用いられる角度依存性の干渉効果を有する光輝材、金属酸化物被覆マイカ、金属酸化物被覆アルミナフレーク等の単独の色相は、「標準色票（ＪＩＳ  Ｚ８７２１準拠、財団法人日本規格協会  １９８１年発行）」との比較により、最も近い色票を選び、その色相（マンセル表記）とした。
【００１８】
フェイスアングルとは、入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍（正反射±１０度の範囲）である観察角度のことを指す。理解をしやすいように、「図１」にて、これらを示す。なお、( a )は、塗膜面の法線である。
また、フェイスアングル、グレイジングアングルについては、Raimund Schmid らの「ヨーロピアン・コーティング・ジャーナル  １９９７年７〜８月号  ７０２〜７０５頁」（非特許文献１参照）に説明がある。
【００１９】
干渉色の彩度とは、変角分光測色計において、入射角の正反射付近の受光角において測定される彩度の値をいう。
角度依存性の干渉効果を有するとは、塗膜に対し、複数の入射角に対する各々の正反射角付近での受光角における色相が異なっていることをいう。
例えば、金属酸化物被覆マイカの場合、干渉効果はあるが、角度による色相の変化はなく、赤色系のマイカはどの角度でも赤色であり、緑色系のマイカはどの角度でも緑色であることから、角度依存性の干渉効果を有する光輝材には該当しない。
【００２０】
無彩色から有彩色へと彩度が変化するとは、変角分光測色計による塗膜の測色において、入射角が６５〜７５の場合には正反射角が高い彩度（Ｃ値で表記する場合、数値が大きいほど高い彩度を示す）でありながら、入射角が０度の場合には正反射角が低い彩度（Ｃ値が１０以下）になることをいう。
なお、本発明において用いた変角分光測色計は、株式会社村上色彩技術研究所製「変角高速分光光度計ＧＳＰ−２型（変角分光測色システムＧＣＭＳ−４）」である。
【００２１】
また、色相の連続的な変化とは、塗膜面の法線に対して、入射角と反射角とが「０度と―１０度（マイナス１０度）」「２５度と１５度」「４５度と３５度」「６５度と５５度」「７５度と６５度」の条件で測色した「ａｂ色度図」の（ａ，ｂ)５つの値をａｂ座標軸にプロットしたとき、座標上の５つの測色値が、弧を描くように連続的に変化することをいう。
【００２２】
以下、本発明の詳細な説明を行う。
本発明の塗料組成物に用いられる（Ａ）成分である角度依存性の干渉効果を有する光輝材とは、塗膜になった場合、複数の入射角に対する各々の正反射角付近での受光角における色相が異なっている材料をいう。具体的には、金属酸化物被覆シリカフレーク、及び干渉アルミニウムなどが該当し、単独又は併用することができる。
【００２３】
金属酸化物被覆シリカフレークは、例えば、特開２０００−０８６９４３号公報（特許文献１）に開示されているものが挙げられ、その具体例としては、例えば、酸化鉄（一酸化鉄、又は三酸化二鉄）又は二酸化チタンで被覆された二酸化珪素フレークなどが挙げられる。
酸化鉄被覆シリカフレーク、及び、二酸化チタン被覆シリカフレークの市販品としては、例えば、メルク社製の製品名「カラーストリーム」シリーズなどが挙げられる。
【００２４】
また、干渉アルミニウムは、アルミニウムフレークを基材として、シリカ層、金属粒子層、保護層などにより表面処理されたものなどが挙げられ、市販品としては、例えば、東洋アルミニウム社製の製品名「クロマシャイン」などが挙げられる。
【００２５】
本発明において、（Ｂ）成分である金属酸化物被覆マイカ及び金属酸化物被覆アルミナフレークは、例えば、光輝性塗料用の光輝材として使用されるものが挙げられる。
金属酸化物被覆マイカとしては、薄片状マイカ粒子の表面に金属酸化物被覆を形成したものが挙げられ、天然の白雲母や合成雲母の表面に二酸化チタン、酸化鉄やその他にクロム、コバルト、錫、ジルコニウム等の金属酸化物の薄膜をコーティングした干渉マイカ顔料などが挙げられる。
【００２６】
金属酸化物被覆アルミナフレ−クとしては、薄片状の酸化アルミニウム（Ａｌ2 Ｏ3 ）、好ましくは酸化チタンを含有する薄片状酸化アルミニウムを二酸化チタン、酸化鉄等の屈折率の大きい金属酸化物により被覆したものが挙げられ、市販品としては、例えば、メルク社製の製品名「シラリック
」などが挙げられる。
【００２７】
本発明は、観察角度をフェイスアングルからグレイジングアングルへと変化させたときに連続的に色相が変化し、フェイスアングルにおいては無彩色でグレイジングアングルにおいては有彩色となることを特徴とするものであるが、その必須要件として、（Ａ）成分のフェイスアングルにおける干渉色と（Ｂ）成分のフェイスアングルにおける干渉色とが補色関係となっていることである。
彩度の変化については、入射角度が７５度のときの変角高速分光光度計で測定される彩度の数値が、０度のときの数値に比べ１０以上となることが好ましく、１５以上となることがより好ましい。
【００２８】
前記したように、正反射角とは、測定塗膜の法線に対して入射光と対称な角度で正反射したときの角度をいい、補色関係とは、マンセル表色系の色相環において相対する関係にある色相のことである。より具体的には、色相環１００に対して、（Ａ）成分の干渉色をマンセル表示系における色相０とし、この色相に対して、左廻り＋５０、右廻り−５０で表示した際に、（Ｂ）成分の干渉色が、＋３０〜＋５０、または−３０〜−５０の色相範囲にあることを補色関係という。
より好ましくは、（Ｂ）成分の干渉色が＋３５〜＋５０、または−３５〜−５０の色相範囲に、特に好ましくは、＋４０〜＋５０、または−４０〜−５０の色相範囲にある場合、無彩色から有彩色への彩度の劇的な変化がより一層顕著である。
（Ａ）成分の色相に対して、（Ｂ）成分の干渉色が、＋３０〜＋５０、または−３０〜−５０の色相範囲にない場合、無彩色から有彩色への彩度の変化はみられない。
【００２９】
本発明の塗料組成物における（Ａ）成分の（Ｂ）成分に対する含有比率（（Ａ）／（Ｂ））は、固形分質量比で２．５／１〜１／６であり、好ましくは２／１〜１／５であり、より好ましくは１．５／１〜１／４．５である。
（Ａ）成分の含有比率が（Ｂ）成分に対して、２．５倍よりも多い場合や、（Ｂ）成分の１／６より少ない場合は、観察角度をフェイスアングルからグレイジングアングルへと変化させることにより連続的に色相が変化し、かつフェイスアングルにおいては無彩色でグレイジングアングルにおいては有彩色となるという効果が見られなくなる。
【００３０】
また、（Ａ）成分と（Ｂ）成分との総含有量は、塗料全固形分中０．５〜４０質量％が好ましく、１．０〜３０質量％がより好ましく、特に好ましくは２．０〜２５質量％である。
（Ａ）成分と（Ｂ）成分との総含有量が塗料全固形分中０．５質量％未満の場合、観察角度をフェイスアングルからグレイジングアングルへと変化させることにより連続的に色相が変化し、かつフェイスアングルにおいては無彩色でグレイジングアングルにおいては有彩色となる効果が低下する。４０質量％を超えると塗膜の外観性が低下する。
【００３１】
本発明の塗料組成物には、さらに（Ｃ）成分として、黒色顔料を含有させることができる。黒色顔料を含有させることにより（Ａ）成分及び（Ｂ）成分の干渉効果が強まる効果がある。
黒色顔料としては、カーボンブラック、黒色酸化鉄などの無機顔料や、または有機顔料を用いることができるが、カーボンブラックが特に好ましい。
また、本発明に用いられる（Ｃ）成分は、（Ａ）成分と（Ｂ）成分との総含有量に対して、０．１〜２００質量％が好ましく、より好ましくは０．５〜１５０質量％であり、特に好ましくは１．０〜１３０質量％である。
【００３２】
（Ｃ）成分の含有量が（Ａ）成分と（Ｂ）成分の総含有量に対して０．１％未満では、塗料の隠蔽性能が低下し、２００質量％を超える場合は、（Ａ）成分及び（Ｂ）成分の干渉効果が弱まり、全ての角度において干渉色の彩度が低下してしまう。
本発明の塗料組成物において使用する塗膜形成樹脂としては、通常、塗料用の塗膜形成樹脂として使用されている樹脂を制限なく使用できる。その具体例としては、例えばアクリル樹脂、ポリエステル樹脂、アルキッド樹脂、ポリオレフィン樹脂、塩素化ポリオレフィン樹脂、フッ素樹脂、シリコン樹脂等の１種単独又は２種以上の組み合わせが挙げられる。
【００３３】
本発明の塗料組成物は、前記１種単独又は２種以上の塗膜形成樹脂を含有する非架橋のラッカータイプ塗料組成物とすることもでき、又は、前記１種単独又は２種以上の塗膜形成樹脂と、例えば、アミノ樹脂、（ブロック）ポリイソシアネ−ト化合物、エポキシ化合物等の１種単独又は２種以上の組み合わせからなる架橋形成樹脂と組み合わせて架橋硬化型塗料組成物とすることもできる。
【００３４】
本発明の塗料組成物には、必要に応じてその他の着色顔料および各種添加剤などを配合することができる。着色顔料としては従来から塗料用に常用されているものが用いられ、例えば有機系としてはアゾレ−キ系顔料、フタロシアニン顔料、インジゴ系顔料、ペリノン系顔料、ペリレン系顔料、キノフタロン系顔料、ジオキサジン系顔料、キナクリドン系顔料等を挙げる事ができ、無機系としては黄色酸化鉄、ベンガラ、二酸化チタン等が挙げられる。  
【００３５】
また、添加剤としてはベンゾトリアゾール、蓚酸アニリド系等の紫外線吸収剤、ベンゾフェノ−ル系等の酸化防止剤、シリコ−ン系等のレベリング剤、ワックス、有機ベントナイト等の粘性制御剤、硬化触媒等が挙げられる。
本発明の塗料組成物は、有機溶剤に溶解して使用することができる。有機溶剤としては、芳香族炭化水素系溶剤、エステル系溶剤、ケトン系溶剤、アルコ−ル系溶剤、エ−テル系溶剤等が使用できる。
【００３６】
本発明の塗料組成物の塗装は、通常の塗装方法、例えば、エアースプレー、静電エアースプレー、エアレススプレーなどのスプレー塗装方法、ロールコーター、フローコーター、ディッピング形式による塗装機等の通常使用される塗装機を用いる塗装方法、又は刷毛、バーコーター、アプリケーターなどを用いる塗装方法が挙げられる。これらのうちスプレー塗装方法が好ましい。
【００３７】
本発明の塗料組成物が塗装される基材としては、鉄、アルミニウム、マグネシウムもしくはこれらの合金を含む金属類、ガラス、コンクリ−ト等の無機材料の成形品、ポリエチレン、ポリプロピレン、エチレン−酢酸ビニル共重合体、ポリアミド、ポリアクリル、ポリエステル、塩化ビニル樹脂、塩化ビニリデン樹脂、ポリカーボネート、ポリウレタン、アクリロニトリル−ブタジエン−スチレン共重合体等の樹脂の成形品および各種ＦＲＰなどのプラスチック材料の成形品、木材、紙などが挙げられる。なお、これらの基材に予め電着塗料や中塗り塗料を塗装することは任意である。
【００３８】
本発明の塗料組成物は、自動車用途や工業用途におけるベースコートとして用いることが適している。それ故、基材に、本発明の塗料組成物を塗装し、次にクリヤー塗料を塗装する２コート１ベーク又は２コート２ベーク塗装方法による塗膜形成方法や、本発明の塗料の下塗りとして、第１ベースコート塗料を塗装し、次に本発明の塗料組成物を第２ベースコートとして塗装し、次にクリヤー塗料を塗装する３コート１ベーク、３コート２ベーク、３コート３ベーク塗装方法による塗膜形成方法が用いられる。
特に、第１ベースコートに、白色又は淡彩色のベースコートを用いたり、濃彩色のベースコートを用いたりすることで、３層からなる塗膜の明度を調整することができ、意匠性のバリエーションを広げることができる。
【００３９】
本発明における明度とは、色彩色差計ＣＲ−４００（コニカミノルタ社製）のＬ値をいい、２０〜８０が好ましく、３５〜７０がより好ましい。
本発明の塗料組成物を用いた塗膜形成方法におけるクリヤーコートには公知のものを使用することができる。
また、本発明の塗料組成物を用いた塗膜形成方法における第１ベースコートには、通常、着色ベースコート又はカラーベースコートとして公知のものが用いられ、例えば、特開２００７−２１６２２０号公報に開示されているものなどが挙げられる。
【００４０】
本発明の塗料組成物を用いた塗膜形成方法において、第１ベースコートを用いる場合、その乾燥塗膜厚は２〜４０μｍが好ましく、より好ましくは５〜３０μｍである。また、本発明の塗料組成物の乾燥塗膜厚は１〜３０μｍが好ましく、より好ましくは３〜２５μｍであり、特に好ましくは、５〜２０μｍである。さらに、クリヤー塗料の乾燥塗膜厚は、１０〜7０μｍが好ましく、より好ましくは２０〜５０μｍである。
本発明の塗料組成物の乾燥塗膜厚が１μｍ未満では、下地が隠蔽できないおそれがあり、３０μｍを超えた場合、塗装時にワキ・タレ等の不具合が起こることがあり好ましくない。
【００４１】
本発明の塗膜形成方法においては、クリヤーコート塗料を、ベースコート塗膜上に塗装し、クリヤーコート塗膜層を形成し、そのクリヤーコート塗膜層を焼付け硬化させるが、クリヤーコート塗膜層の焼付け温度は、通常１２０〜１８０℃の範囲で適宜選定すればよく、焼付け時間は、通常１０〜６０分間の範囲で適宜選定すればよい。
第１ベースコート、本発明の第２ベースコート、クリヤーコートからなる３コートの場合も、各ベースコートを焼付けることなく、ウェットオンウェットにて塗り重ね、クリヤー塗料を塗装後に、１度に焼付ける３コート１ベーク方式が、省エネルギーの点からも好ましい。
【実施例】
【００４２】
以下に、本発明を実施例によりさらに具体的に説明する。なお、本発明はこれらの実施例によってなんら制限されるものではない。
【００４３】
＜製造例１＞
ベースコート塗料組成物Ｂ−１の調製
ビーカーに、（Ａ）角度依存性の干渉効果を有する光輝材として二酸化チタン被覆シリカフレーク（メルク社製、商品名「カラーストリーム（Ｃｏｌｏｒｓｔｒｅａｍ）  Ｔ２０−０４ＷＮＴ」、フェイスアングルにおける色相：イエローグリーン系統色）５質量部及び、（Ｂ）金属酸化物被覆マイカ（メルク社製、商品名「イリオジン２２３ＷＮＴ」、フェイスアングルにおける色相：バイオレット系統色、カラーストリーム  Ｔ２０−０４ＷＮＴとフェイスアングルにおける補色関係にある）５質量部を、混合有機溶剤（トルエン／キシレン／酢酸ブチル／ブタノールの質量比＝３０／４０／２０／１０）１０質量部に混合してウェットさせ、次に、別の容器に、アクリル樹脂ワニス（ＢＡＳＦコーティングスジャパン（株）製、商品名「ＬＢ−７８００」、加熱残分５０質量％、水酸基価４６ｍｇＫＯＨ／ｇ、酸価７ｍｇＫＯＨ／ｇ、数平均分子量２０，０００）１２０質量部とブチル化メラミン樹脂ワニス（三井化学社（株）製、商品名「ユーバン２０ＳＥ」、加熱残分６０質量％）５０質量部と上記混合溶剤３０質量部とを混合撹拌させ、その混合ワニス溶液中に、ウェットさせた（Ａ）と（Ｂ）の混合物を撹拌しながら徐々に加え、均一になるように十分に撹拌し、ベース塗料組成物Ｂ−１を得た。
【００４４】
＜製造例２＞
ベースコート塗料組成物Ｂ−２の調製
分散容器に、アクリル樹脂ワニス「ＬＢ−７８００」１５質量部とカーボンブラック（デグサ社製、商品名「ピグメントブラックＦＷ２００」）１．５質量部とキシレン１３．５質量部とを、サンドミルにて、粒度が１０μｍ以下になるまで分散して、カーボンブラック塗料組成物を調製した。
【００４５】
ビーカーに、（Ａ）角度依存性の干渉効果を有する光輝材として二酸化チタン被覆シリカフレーク（メルク社製、商品名「カラーストリーム（Ｃｏｌｏｒｓｔｒｅａｍ）  Ｔ２０−０４ＷＮＴ」、フェイスアングルにおける色相：イエローグリーン系統色）５質量部及び、（Ｂ）金属酸化物被覆マイカ（メルク社製、商品名「イリオジン２２３ＷＮＴ」、フェイスアングルにおける色相：バイオレット系統色、カラーストリーム  Ｔ２０−０４ＷＮＴとフェイスアングルにおける補色関係にある）５質量部を、混合有機溶剤（トルエン／キシレン／酢酸ブチル／ブタノールの質量比＝３０／４０／２０／１０）１０質量部に混合してウェットさせ、次に、別の容器に、アクリル樹脂ワニス「ＬＢ−７８００」１２０質量部とブチル化メラミン樹脂ワニス「ユーバン２０ＳＥ」５０質量部と上記混合溶剤３０質量部とを混合撹拌させ、その混合ワニス溶液中に、ウェットさせた（Ａ）と（Ｂ）の混合物を撹拌しながら徐々に加え、十分撹拌した。次に、上記のカーボンブラック塗料組成物全量を加え、均一になるように十分に撹拌を行い、ベース塗料組成物Ｂ−２を得た
【００４６】
＜製造例３〜１５＞
ベースコート塗料組成物Ｂ−３〜１５の調製
製造例２と同様にして、表１及び表２に示した原料を用いて、ベースコート塗料組成物Ｂ−３〜Ｂ−１５を得た。
【００４７】
＜製造例１６＞
ベースコート塗料組成物Ｂ−１６の調製  
分散容器に、アクリル樹脂ワニスアクリル樹脂ワニス「ＬＢ−７８００」１５質量部、紫色系有機顔料（クラリアント社（株）製、商品名「ホスタパームバイオレットＢＬ」）１．５質量部とキシレン１３．５質量部とを、サンドミルにて、粒度が１０μｍ以下になるまで分散して、着色顔料塗料組成物を調製した。
【００４８】
ビーカーに、（Ａ）角度依存性の干渉効果を有する光輝材として二酸化チタン被覆シリカフレーク（メルク社製、商品名「カラーストリーム（Ｃｏｌｏｒｓｔｒｅａｍ）Ｔ２０−０４ＷＮＴ」、フェイスアングルにおける色相：イエローグリーン系統色）５質量部を、混合有機溶剤（トルエン／キシレン／酢酸ブチル／ブタノールの質量比＝３０／４０／２０／１０）１０質量部でウェットさせ、次に、別の容器に、アクリル樹脂ワニス「ＬＢ−７８００」１２０質量部とブチル化メラミン樹脂ワニス「ユーバン２０ＳＥ」５０質量部と上記混合溶剤３０質量部とを混合撹拌させ、その混合ワニス溶液中に、ウェットさせた（Ａ）を撹拌しながら徐々に加え、十分撹拌した。
次に、上記の着色顔料塗料組成物全量と、製造例２と同じ方法で製造したカーボンブラック塗料組成物全量とを加え、均一になるように十分に撹拌を行い、ベース塗料組成物Ｂ−１６を得た。
【００４９】
【表１】
2010209167.tif 000002
【００５０】
【表２】
2010209167.tif 000003
【００５１】
なお、表１及び表２中の原料の（Ａ）〜（Ｄ）成分について、下記に詳しく説明する。
（Ａ１）カラーストリーム（Ｃｏｌｏｒｓｔｒｅａｍ）  Ｔ２０−０４ＷＮＴ：メルク社製、二酸化チタン被覆シリカフレーク、フェイスアングルにおける色相１０ＧＹ（イエローグリーン系統色）
（Ａ２）カラーストリームＴ２０−０３ＷＮＴ：メルク社製、二酸化チタン被覆シリカフレーク、フェイスアングルにおける色相５ＧＹ（グリーン系統色）
（Ａ３）カラーストリームＴ２０−０１ＷＮＴ：メルク社製、二酸化チタン被覆シリカフレーク、フェイスアングルにおける色相１０Ｐ（レッド系統色）
【００５２】
（Ａ４）クロマシャイン（Ｃｈｒｏｍａｓｈｉｎｅ）ＧＲ２０Ｒ：東洋アルミニウム社製、干渉アルミニウムフレーク、フェイスアングルにおける色相７．５ＧＹ（イエローグリーン系統色）
（Ｂ１）イリオジン  ２２３ＷＮＴ：メルク社製、金属酸化物被覆マイカ、フェイスアングルにおける色相７．５Ｐ（バイオレット系統色）、カラーストリーム  Ｔ２０−０４ＷＮＴ、Ｔ２０−０３ＷＮＴ、及びクロマシャイン  ＧＲ２０Ｒとフェイスアングルにおける補色関係にある（色相環１００に対して、カラーストリーム  Ｔ２０−０４ＷＮＴの干渉色をマンセル表示系における色相０とし、この色相に対して、左廻り＋５０、右廻り−５０で表示した際に、イリオジン  ２２３ＷＮＴの干渉色が、右廻り−４７．５であり、また、色相環１００に対して、カラーストリーム  Ｔ２０−０３ＷＮＴ、及びクロマシャイン  ＧＲ２０Ｒの干渉色をマンセル表示系における色相０とし、この色相に対して、左廻り＋５０、右廻り−５０で表示した際に、イリオジン  ２２３ＷＮＴの干渉色が、それぞれ左廻り＋４７．５、左廻り＋５０．０である）
【００５３】
（Ｂ２）イリオジン  ウルトラ７２３５ＷＮＴ：メルク社製、金属酸化物被覆マイカ、フェイスアングルにおける色相が１０ＧＹ（グリーン系統色）、カラーストリーム  Ｔ２０−０１ＷＮＴとフェイスアングルにおける補色関係にある（色相環１００に対して、カラーストリーム  Ｔ２０−０１ＷＮＴの干渉色をマンセル表示系における色相０とし、この色相に対して、左廻り＋５０、右廻り−５０で表示した際に、イリオジン  ウルトラ７２３５ＷＮＴの干渉色が、左廻り＋５０．０である）
【００５４】
（Ｂ３）シラリック（Ｘｉｒａｌｌｉｃ）Ｔ６０−２２ＷＮＴ：メルク社製、金属酸化物被覆アルミナフレーク、フェイスアングルにおける色相が７．５Ｐ（バイオレット系統色）、カラーストリーム  Ｔ２０−０４ＷＮＴとフェイスアングルにおける補色関係にある（色相環１００に対して、カラーストリーム  Ｔ２０−０４ＷＮＴの干渉色をマンセル表示系における色相０とし、この色相に対して、左廻り＋５０、右廻り−５０で表示した際に、シラリック（Ｘｉｒａｌｌｉｃ）Ｔ６０−２２ＷＮＴの干渉色が、右廻り−４７．５である）  
【００５５】
（Ｂ４）イリオジン  ２３１ＷＮＴ：メルク社製、金属酸化物被覆マイカ、フェイスアングルにおける色相が７．５ＧＹ（グリーン系統色）、カラーストリーム  Ｔ２０−０４ＷＮＴと同系色（補色関係ではない、色相環１００に対して、カラーストリーム  Ｔ２０−０４ＷＮＴの干渉色をマンセル表示系における色相０とし、この色相に対して、左廻り＋５０、右廻り−５０で表示した際に、イリオジン  ２３１ＷＮＴの干渉色が、左廻り＋２．５である）  
【００５６】
（Ｃ１）ピグメントブラックＦＷ２００：デグサ社製、カーボンブラック顔料
（Ｄ１）アルペースト  ＴＣＲ２０６０：東洋アルミニウム社製、アルミニウムフレーク、加熱残分７５質量％
（Ｄ２）ホスタパームバイオレットＢＬ：クラリアントジャパン社製、紫系有機顔料、フェイスアングルにおける色相が２．５ＲＰ（バイオレット系統色）、カラーストリーム  Ｔ２０−０４ＷＮＴとフェイスアングルにおける補色関係にある（色相環１００に対して、カラーストリーム  Ｔ２０−０４ＷＮＴの干渉色をマンセル表示系における色相０とし、この色相に対して、左廻り＋５０、右廻り−５０で表示した際に、ホスタパームバイオレットＢＬの干渉色が、左廻り＋４７．５である）
【００５７】
＜実施例１〜１０、比較例１〜６＞
２Ｃ１Ｂ塗装システムにおける評価用試験片の作成  
リン酸亜鉛処理軟鋼板にカチオン電着塗料（ＢＡＳＦコーティングスジャパン（株）製、商品名「アクアＮｏ．４２００」）を乾燥膜厚２０μｍとなるよう電着塗装して１７５℃で２５分間焼き付け、さらに中塗り塗料（ＢＡＳＦコーティングスジャパン（株）製、商品名「アクアＧＸシーラー」）を乾燥膜厚３０μｍとなるようエアースプレー塗装し、１４０℃で３０分間焼き付けた。次に、ベースコート塗料として、上記のベースコート塗料組成物Ｂ−１をスプレー塗装粘度１２〜１３秒（２０℃、フォードカップ＃４）になるように、上記混合有機溶剤にて希釈して、乾燥膜厚１５μｍとなるようエアースプレー塗装し、室温にて１０分間セッティングした後、アクリル・メラミン樹脂系クリヤー塗料（ＢＡＳＦコーティングスジャパン株式会社製、商品名「ベルコートＮｏ．６２００クリヤー」）を芳香族石油ナフサ（エッソ（株）製、商品名「ソルベッソ１００」）で塗装粘度（フォードカップ＃４、２０℃で２５秒）に希釈したものをウェット・オン・ウェット方式で乾燥膜厚３０μｍとなるようエアースプレー塗装し、１４０℃で３０分間焼き付けて試験片を作成した。
実施例２〜１０、比較例１〜６の場合も同様にして試験片を作成した。
【００５８】
＜実施例１１＞
３Ｃ１Ｂ塗装システムにおける評価用試験片の作成
リン酸亜鉛処理軟鋼板にカチオン電着塗料（ＢＡＳＦコーティングスジャパン（株）製、商品名「アクアＮｏ．４２００」）を乾燥膜厚２０μｍとなるよう電着塗装して１７５℃で２５分間焼き付け、さらに中塗り塗料（ＢＡＳＦコーティングスジャパン（株）製、商品名「アクアＧＸシーラー」）を乾燥膜厚３０μｍとなるようエアースプレー塗装し、１４０℃で３０分間焼き付けた。次に、ダークグレー色の第１ベースコート塗料（ＢＡＳＦコーティングス社製、商品名「ベルコートＮｏ．６０００ダークグレー」）を乾燥膜厚１０μｍとなるようエアースプレー塗装し、室温にて１０分間セッティングした後、次に、第２ベースコート塗料として、上記のベースコート塗料組成物Ｂ−２を乾燥膜厚８μｍとなるようエアースプレー塗装し、室温にて１０分間セッティングした後アクリル・メラミン樹脂系クリヤー塗料（ＢＡＳＦコーティングスジャパン株式会社製、商品名「ベルコートＮｏ．６２００クリヤー」）を芳香族石油ナフサ（エクソンモービル製、商品名「ソルベッソ１００」）で塗装粘度（フォードカップ＃４、２０℃で２５秒）に希釈したものをウェット・オン・ウェット方式で乾燥膜厚３０μｍとなるようエアースプレー塗装し、１４０℃で３０分間焼き付けて試験片を作成した。
【００５９】
＜実施例１２＞
３Ｃ１Ｂ塗装システムにおける評価用試験片の作成
ライトグレー色の第１ベースコート塗料を（ＢＡＳＦコーティングス社製、商品名「ベルコートＮｏ．６０００ライトグレー」）に替えた以外は、実施例１１と同じようにして、試験片を作成した。
【００６０】
＜試験板の評価方法＞
得られた試験板上の塗膜の彩度（Ｃ値）を株式会社村上色彩技術研究所製「変角高速分光光度計ＧＳＰ−２型（変角分光測色システムＧＣＭＳ−４）」を用いて光源からの入射角度及び受光角度をそれぞれ変化させて測定し、結果を表３〜表５にまとめた。
【００６１】
（１）彩度上昇値
入射角７５度におけるＣ値から入射角０度におけるＣ値を引いた値。フェイスアングルからグレイジングアングルに変化させることによりどれだけ彩度が上昇するかを示し、値が正方向に大きいほどフェイスアングルからグレイジングアングルへの彩度の上昇幅が大きいことを示し、また値が負となる場合はフェイスアングルからグレイジングアングルに変化させることにより彩度が下がることを示す。
【００６２】
（２）無彩色から有彩色への変化度
観察角度をフェイスアングルからグレイジングアングルへと変化させることにより連続的に色相が変化し、かつフェイスアングルにおいては無彩色でグレイジングアングルにおいては有彩色となる効果が目立って大きいものからあまり効果が確認できないものまでを段階的に◎、○、△、×で目視評価した。
【００６３】
◎：塗膜をフェイスアングルから観察したときの色が無彩色であり、観察角度をグレイジングアングルへと変化させたときのフェイスアングルからの彩度アップが目立って大きい。
○：塗膜をフェイスアングルから観察したときの色が無彩色であり、観察角度をグレイジングアングルへと変化させたときのフェイスアングルからの彩度アップを目視ではっきりと確認できる。
△：塗膜をフェイスアングルから観察したときの色が無彩色であり、観察角度をグレイジングアングルへと変化させたときのフェイスアングルからの彩度アップを目視で確認することが可能である。
×：塗膜をフェイスアングルから観察したときの色が有彩色であるか、または無彩色であっても観察角度をグレイジングアングルへと変化させたときのフェイスアングルからの彩度アップを目視で確認することが出来ない。
【００６４】
（３）隠蔽性能
○：作成した評価用試験片において、目視により下地が完全に隠蔽されていると確認できる。
△：作成した評価用試験片において、目視により下地が若干透けて見える
【００６５】
（４）仕上がり外観：完成塗膜の鮮映性の有無を目視評価した。
○：鮮映性あり
△：鮮映性劣る
×：ツヤビケがある
【００６６】
【表３】
2010209167.tif 000004
【００６７】
【表４】
2010209167.tif 000005
【００６８】
【表５】
2010209167.tif 000006
【００６９】
本発明の実施例２と比較例１との「ａｂ色度図」と「彩度」の測色結果を対比して説明するために、それらの結果を図２及び表６に示す。図２において、▲が実施例２で、■が比較例１である。
【００７０】
【表６】
2010209167.tif 000007
【００７１】
図２において、彩度は、測定値から原点（０点）までの距離と考えることができ、数値が小さいほど無彩色で、数値が大きいほど鮮やかな有彩色である。図２に示された例の場合、実施例２、比較例１共に、入射角度０度の場合の数値を基準に考えると、入射角度を大きくするにつれて、左回りに「ａｂ色度図」上を動いている。実施例２の場合、入射角度が大きくなるにつれて、無彩色から有彩色に変化し、比較例１の場合、入射角度とは無関係に、常に有彩色であることが示される。
【図１】
2010209167.tif 000008
【図２】
2010209167.tif 000009
【図３】
2010209167.tif 000010
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
（Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物であって、該塗料組成物を塗装して得られる塗膜のフェイスアングルにおける（Ａ）成分の干渉色と（Ｂ）成分の干渉色が色相環１００に対して、（Ａ）成分の干渉色をマンセル表示系における色相０とし、この色相に対して、左廻り＋５０、右廻り−５０で表示した際に、（Ｂ）成分の干渉色が、＋４０〜＋５０、または−４０〜−５０の色相関係にある補色関係にあり、該塗料組成物を塗装して得られる塗膜の観察角度をフェイスアングルからグレイジングアングルへと変化させたときに該塗膜の色が無彩色から有彩色に変化することを特徴とする塗料組成物（ここで、フェイスアングルとは、光源の入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍である観察角度のことを指す。）。
【請求項２】
（Ａ）角度依存性の干渉効果を有する光輝材が、金属酸化物被覆シリカフレーク、及び／又は干渉アルミニウムである請求項１に記載の塗料組成物。
【請求項３】
前記塗料組成物が、さらに（Ｃ）黒色顔料を含有する請求項１又は２に記載の塗料組成物。
【請求項４】
（Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物を塗装して塗膜を形成する方法において、該塗料組成物を塗装して得られる塗膜のフェイスアングルにおける（Ａ）成分の干渉色と（Ｂ）成分の干渉色を色相環１００に対して、（Ａ）成分の干渉色をマンセル表示系における色相０とし、この色相に対して、左廻り＋５０、右廻り−５０で表示した際に、（Ｂ）成分の干渉色が、＋４０〜＋５０、または−４０〜−５０の色相関係にある補色関係にすることにより、該塗料組成物を塗装して得られる塗膜の観察角度をフェイスアングルからグレイジングアングルへと変化させたときに該塗膜の色が無彩色から有彩色に変化する塗膜を形成することを特徴とする塗膜形成方法（ここで、フェイスアングルとは、光源の入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍である観察角度のことを指す。）
【請求項５】
請求項１〜３のいずれかに記載の塗料組成物をベースコート塗料として塗装してベースコート塗膜を形成し、該ベースコート塗膜の上にクリヤー塗料を塗装してクリヤー塗膜を形成することを特徴とする塗膜形成方法。                
【請求項６】
第１ベースコート塗料を塗装して第1ベースコート塗膜を形成し、該第１ベースコート塗膜の上に、請求項１〜３のいずれかに記載の塗料組成物を第２ベースコート塗料として塗装して第２ベースコート塗膜を形成し、さらに、該第２ベースコート塗膜の上に、クリヤー塗料を塗装してクリヤーコート塗膜を形成することを特徴とする塗膜形成方法。
【請求項７】
請求項４〜６のいずれかに記載の塗膜形成方法により得られる塗膜。
【手続補正２】
【補正対象書類名】明細書
【補正対象項目名】００１３
【補正方法】変更
【補正の内容】
【００１３】
すなわち、本発明は、（Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物であって、塗膜のフェイスアングルにおける（Ａ）成分の干渉色と（Ｂ）成分の干渉色が色相環１００に対して、（Ａ）成分の干渉色をマンセル表示系における色相０とし、この色相に対して、左廻り＋５０、右廻り−５０で表示した際に、（Ｂ）成分の干渉色が、＋４０〜＋５０、または−４０〜−５０の色相関係にある補色関係にあり、該塗料組成物を塗装して得られる塗膜の観察角度をフェイスアングルからグレイジングアングルへと変化させたときに該塗膜の色が無彩色から有彩色に変化することを特徴とする塗料組成物（ここで、フェイスアングルとは、光源の入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍である観察角度のことを指す。）を提供する。
また、本発明は、上記塗料組成物において、（Ａ）角度依存性の干渉効果を有する光輝材が、金属酸化物被覆シリカフレーク、及び／又は干渉アルミニウムである塗料組成物を提供する。
また、本発明は、上記塗料組成物において、前記塗料組成物が、さらに（Ｃ）黒色顔料を含有する塗料組成物を提供する。
【手続補正３】
【補正対象書類名】明細書
【補正対象項目名】００１４
【補正方法】変更
【補正の内容】
【００１４】
また、本発明は、（Ａ）角度依存性の干渉効果を有する光輝材、及び（Ｂ）金属酸化物被覆マイカ及び／又は金属酸化物被覆アルミナフレークを、（Ａ）成分の（Ｂ）成分に対する含有比率（（Ａ）／（Ｂ））が、固形分質量比で２．５／１〜１／６である割合で含有する塗料組成物を塗装して塗膜を形成する方法において、塗膜のフェイスアングルにおける（Ａ）成分の干渉色と（Ｂ）成分の干渉色を色相環１００に対して、（Ａ）成分の干渉色をマンセル表示系における色相０とし、この色相に対して、左廻り＋５０、右廻り−５０で表示した際に、（Ｂ）成分の干渉色が、＋４０〜＋５０、または−４０〜−５０の色相関係にある補色関係にすることにより、該塗料組成物を塗装して得られる塗膜の観察角度をフェイスアングルからグレイジングアングルへと変化させたときに該塗膜の色が無彩色から有彩色に変化する塗膜を形成することを特徴とする塗膜形成方法（ここで、フェイスアングルとは、光源の入射角度が０度から約２５度の範囲にあり、受光角が入射角の正反射近傍（正反射角±１０度の範囲）である観察角度のことを指し、グレイジングアングルとは入射角度が約６５度から９０度の範囲にあり、受光角が入射角の正反射近傍である観察角度のことを指す。）を提供する。
また、本発明は、上記塗料組成物をベースコート塗料として塗装してベースコート塗膜を形成し、該ベースコート塗膜の上にクリヤー塗料を塗装してクリヤー塗膜を形成することを特徴とする塗膜形成方法を提供する。
また、本発明は、第１ベースコート塗料を塗装して第1ベースコート塗膜を形成し、該第１ベースコート塗膜の上に、上記塗料組成物を第２ベースコート塗料として塗装して第２ベースコート塗膜を形成し、さらに、該第２ベースコート塗膜の上に、クリヤー塗料を塗装してクリヤーコート塗膜を形成することを特徴とする塗膜形成方法を提供する。
また、本発明は、上記塗膜形成方法により得られる塗膜を提供する。
【手続補正４】
【補正対象書類名】明細書
【補正対象項目名】００２８
【補正方法】変更
【補正の内容】
【００２８】
前記したように、正反射角とは、測定塗膜の法線に対して入射光と対称な角度で正反射したときの角度をいい、補色関係とは、マンセル表色系の色相環において相対する関係にある色相のことである。より具体的には、色相環１００に対して、（Ａ）成分の干渉色をマンセル表示系における色相０とし、この色相に対して、左廻り＋５０、右廻り−５０で表示した際に、（Ｂ）成分の干渉色が、＋４０〜＋５０、または−４０〜−５０の色相範囲にあることを補色関係という。
（Ｂ）成分の干渉色が＋４０〜＋５０、または−４０〜−５０の色相範囲にある場合、無彩色から有彩色への彩度の劇的な変化が顕著である。
（Ａ）成分の色相に対して、（Ｂ）成分の干渉色が、＋４０〜＋５０、または−４０〜−５０の色相範囲にない場合、無彩色から有彩色への彩度の変化はみられない。